Patent EP-2227505-A1 (EP)
Title: Compositions de polyéthylène, leur procédé de fabrication, fibres fabriquées à partir de celles-ci et leur procédé de fabrication
Inventor: PEPPER RANDY E
IPC: D01D5/12
Filed: 2009-07-09
Abstract: La présente invention concerne une composition de polyéthylène, un procédé de fabrication de celle-ci, des fibres fabriquées à partir de celle-ci et un procédé de fabrication de celles-ci. La composition de polyéthylène selon la présente invention comporte : (a) une quantité inférieure ou égale à 100 pour cent en poids des unités issues de l'éthylène, et (b) moins de 20 pour cent en poids d'unités issues d'un ou de plusieurs co-monomères α-oléfines. La composition de polyéthylène selon la présente invention a une masse volumique se situant dans la plage de 0,920 à 0,970 g/cm 3 , une distribution de la masse moléculaire (M w /M n ) se situant dans la plage de 1,70 à 3,5, un indice de fluage à chaud (I 2 ) se situant dans la plage de 0,2 à 1 000 g/10 minutes, une distribution de la masse moléculaire (M z /M w ) inférieure à 2,5, une non saturation vinylique inférieure à 0,1 vinyle pour un millier d'atomes de carbone présents dans le squelette de la composition. Le procédé de  fabrication de la composition de polyéthylène de l'invention consiste : (1) à (co)polymériser de l'éthylène et facultativement un ou plusieurs co-monomères α-oléfines en présence d'un catalyseur métallocène à base d'hafnium par l'intermédiaire d'un procédé de (co)polymérisation en phase gazeuse dans un réacteur à un seul étage, et (2) à produire ainsi la composition de polyéthylène ayant une masse volumique se situant dans la plage de 0,920 à 0,970 g/cm 3 , une distribution de la masse moléculaire (M w /M n ) se situant dans la plage de 1,70 à 3,5, un indice de fluage à chaud (I 2 ) se situant dans la plage de 0,2 à 1 000 g/10 minutes, une distribution de la masse moléculaire (M z /M w ) inférieure à 2,5, une non saturation vinylique inférieure à 0,1 vinyle pour un millier d'atomes de carbone présents dans le squelette de la composition. Les fibres selon la présente invention comportent une composition de polyéthylène qui comporte : (a) une quantité inférieure ou égale à 100 pour cent en poids des unités issues de l'éthylène, et (b) moins de 20 pour cent en poids d'unités issues d'un ou de plusieurs co-monomères α-oléfines ; la composition de polyéthylène ayant une densité dans la plage allant de 0,920 à 0,970 g/cm 3 , une distribution de la masse moléculaire (M w/ M n ) dans la plage allant de 1,70 à 3,5, un indice de fluage à chaud (I 2 ) dans la plage allant de 0,2 à 1 000 g/10 minutes, une distribution de la masse moléculaire (M z /M w ) inférieure à 2,5, une non saturation vinylique inférieure à 0,1 vinyle pour un millier d'atomes de carbone présents dans le squelette de la composition. Le procédé de fabrication d'une fibre selon la présente invention consiste : (1) à choisir une composition de polyéthylène comportant : (a) une quantité inférieure ou égale à 100 pour cent en poids des unités issues de l'éthylène, et (b) moins de 20 pour cent en poids d'unités issues d'un ou de plusieurs co-monomères α-oléfines ; la composition de polyéthylène ayant une masse volumique dans la plage allant de 0,920 à 0,970 g/cm 3 , une distribution de la masse moléculaire (M w /M n ) dans la plage allant de 1,70 à 3,5, un indice de fluage à chaud (I 2 ) dans la plage allant de 0,2 à 1 000 g/10 minutes, une distribution de la masse moléculaire (M z/ M w ) inférieure à 2,5, une non saturation vinylique inférieure à 0,1 vinyle pour un millier d'atomes de carbone présents dans le squelette de la composition ; (2) à filer la composition de polyéthylène en une fibre, et (3) à former ainsi la fibre.